(57)【特許請求の範囲】
【請求項１】
ＡＳＴＭ  Ｄ−１２３８によって測定された熔融流動速度（ＭＦＲ）の値が１〜１００ｇ／１０分の範囲内にある熔融流動性をもつフッ素プラスティックス５〜９５重量％、および１００重量％になるようなそれと相補的な９５〜５重量％のポリエーテルケトンケトンを含有することを特徴とする組成物。
【発明の詳細な説明】
【０００１】
本願は、１９９７年７月２５日に出願された仮出願第６０／０５３７４９号の利益を請求する。
【０００２】
【発明の分野】
本発明は改善された性質を有するフッ素プラスティックスとポリエーテルケトンケトンとの配合物に関する。
【０００３】
【発明の背景】
融点より高い温度において熔融流動させて加工し得るフッ素プラスティックスは、化学的に不活性であり且つ融点が高いために、広い範囲の用途をもっている。もし室温における靭性のような性質、熱変形温度のような高温における物理的性質および／または透過性が改善できるならば、これらの用途をもっと広げることができるであろう。このような改善を行うためにフッ素プラスティックスに添加剤を使用する試みは、フッ素プラスティックスとの相容性がないために所望の性質が劣化し、また添加剤がフッ素プラスティックスの中に均一に混入するのが困難であるといういくつかの問題を生じている。
【０００４】
【発明の概要】
本発明においては、通常ＰＥＫＫと呼ばれているポリエーテルケトンケトンを種々の量で熔融流動性をもったフッ素プラスティックスの中に混入すると、フッ素プラスティックスの性質が驚くほど改善されることが見出された。本発明の他の態様においては、ＰＥＫＫの中にフッ素プラスティックスを混入すると、ＰＥＫＫの性質を驚くほど改善することができる。この態様においては、最初に述べた具体化例におけるようにフッ素プラスティックスの中にＰＥＫＫを分散させるのではなく、マトリックスとしてのＰＥＫＫの中にフッ素プラスティックスを分散させるのである。従って本発明は５〜９５重量％の熔融流動し得るフッ素プラスティックス、および１００重量％になるようなそれと相補的な９５〜５重量％のＰＥＫＫから成る組成物に関する。
【０００５】
【発明の詳細な記述】
本発明の一具体化例においては、フッ素プラスティックスの熔融流動性のために、射出成形を含む熔融押出し法によってフッ素プラスティックスを加工することができる。フッ素プラスティックスは、フッ素プラスティックスに対して標準的な温度においてＡＳＴＭ  Ｄ−１２３８によって測定された熔融流動速度（ＭＦＲ）の値が１〜１００ｇ／１０分であることができる。フッ素プラスティックスはエラストマーではない。即ちフッ素プラスティックスの応力／歪み曲線は降伏点を示し、フッ素プラスティックスをさらに伸長すると、伸長力を緩めた場合、歪み（伸び）は殆ど、例えば２０％以下しか回復しない。熔融加工し得るフッ素プラスティックスの例としては、テトラフルオロエチレン（ＴＦＥ）共重合体から成る公知のフッ素重合体、特にＴＦＥと、炭素数３〜８のパーフルオロオレフィン、好ましくはヘキサフルオロプロピレン（ＨＦＰ）およびアルキル基の炭素数が１〜５、好ましくは１〜３、最も好ましくは２〜３のパーフルオロ（アルキルビニルエーテル）（ＰＡＶＥ）から成る群から選ばれる１種またはそれ以上の共重合可能な単量体との共重合体が含まれる。このような共重合体は、該共重合体の融点をＴＦＥ均質重合体の融点よりも低下させるのに十分な量の共重合可能単量体を含んでいる。好適な熔融加工し得るフッ素プラスティックスには、ＴＦＥ／ＨＦＰ（典型的にはＦＥＰと称する）、ＴＦＥ／ＰＡＶＥ（典型的にはＰＦＡと称する）、およびＴＦＥ／ＨＦＰ／ＰＡＶＥが含まれる。上記のＴＦＥ共重合体はまた他の共重合可能な単量体から誘導される少量の単位を含むことができ、このような単量体には、共重合して重合体の中に組み込まれた場合、通常側鎖の端の所にある重合体主鎖に沿った極性の基を導入する極性官能基をもった単量体が含まれる。上記の完全にフッ素化された共重合体以外のフッ素プラスティックス、例えばＴＦＥまたはクロロトリフルオロエチレン（ＣＴＦＥ）とエチレンとの共重合体、およびＴＦＥ／ＨＥＰ／フッ化ビニリデン共重合体（ＴＨＶ）も使用することができる。融点より高い温度でフッ素プラスティックスを加工できることはフッ素プラスティックスが結晶性を持っていることを示している。しかし本発明に使用されるフッ素プラスティックスは無定形であることもでき、この場合にはあたかも処理中熔融したかのようにＰＥＫＫが流動し得る高い温度でフッ素プラスティックスの加工を行う。
【０００６】
本発明の他の具体化例においては、熔融加工し得るフッ素プラスティックスの一部をポリテトラフルオロエチレン（ＰＴＦＥ）の微粉末で置き換える。ＰＴＦＥの微粉末はテトラフルオロエチレンの均質重合体、または変性した均質重合体である。変性重合体は通常の高熔融粘度ＰＴＦＥよりもかなり低い分子量をもち、そのため微粉末自身が熔融流動することができ、熔融加工し得るフッ素プラスティックス対して記載された範囲の流動速度をもっている。通常のＰＴＦＥの高い分子量は、分子量（Ｍｎ）が少なくとも２，０００，０００であり、熔融粘度は３８０℃において少なくとも１０8であることが特徴である。この熔融粘度は非常に高く、ＰＴＦＥは熔融した状態では流動せず、細かい粉末のタイプのＰＴＦＥに対するペースト押出し法および粒状のタイプのＰＴＦＥに対する圧縮成形法を含む特殊な非流動的な加工法が必要である。これとは対象的にＰＴＦＥの微粉末の分子量（Ｍｎ）は通常５０，０００〜７００，０００の範囲にあり、微粉末の熔融粘度はＡＳＴＭ  Ｄ−１２３９−５２Ｔの方法を米国特許４，３８０，６１８号記載のように変更し３７２℃で測定して５０〜１×１０5Ｐａ・秒である。ＰＴＦＥ微粉末の熔融粘度は３７２℃において測定して１００〜１×１０4Ｐａ・秒であることが好ましい。ＰＴＦＥ微粉末については、Ｊｏｈｎ  Ｗｉｌｅｙ  ＆  Ｓｏｎｓ社１９９４年発行、Ｋｉｒｋ−Ｏｔｈｍｅｒ編、Ｔｈｅ  Ｅｎｃｙｃｌｏｐｅｄｉａ  ｏｆ  Ｃｈｅｍｉｃａｌ  Ｔｅｃｈｎｏｌｏｇｙ、第４版、第１１巻、６３７〜６３９頁、およびＫｕｎｓｔｏｆｆｅ  ＧｅｒｍａｎＰｌａｓｔｉｃｓ誌、７６巻９２０〜９２６頁（１９８６年）所載のＨ．−ＪＨｅｎｄｒｉｏｃｋの「ＰＴＦＥ微粉末」という論文にさらに記載されている。重合させて直接微粉末にする方法は例えばＰＣＴ  ＷＯ９５／２３８２９号に記載されており、この場合微粉末は低熔融粘度ＰＴＦＥと呼ばれている。ＰＴＦＥ微粉末は熔融流動性をもっているが、そのままでは熔融加工することはできない。ＰＴＦＥ微粉末の分子量が低いために、得られた製品は実用的な強度をもたないからである。従って熔融粘度の決定から熔融流動速度を試験するためにつくられたビーズは脆く、ほんの少し曲げただけでも破砕される。
【０００７】
熔融加工できるフッ素プラスティックスをＰＴＦＥ微粉末で置き換え、全フッ素プラスティックスの少なくとも１０重量％、好ましくは少なくとも２０重量％が熔融加工可能なフッ素プラスティックスであり、残りがＰＴＦＥ微粉末であるようにする。驚くべきことには、ＰＴＦＥ微粉末自身は上記のように強度をもっていないにもかかわらず、フッ素プラスティックス／ＰＥＫＫ配合物からつくられた成形品の強度を増加させる。
【０００８】
ＰＥＫＫ成分はジフェニルエーテル、およびベンゼンジカルボン酸ハロゲン化物、好ましくはハロゲン化、通常は塩化テレフタロイル（Ｔ）またはイソフタロイル（Ｉ）およびそれらの混合物の共重合体、例えば米国特許３，０６２，２０５号、同３，４４１，５３８号、同３，４４２，８５７号、同３，５１６，９６６号、同４，７０４，４４８号および同４，８１６，５５６号記載のような、好ましくは固有粘度が濃硫酸中に０．５重量％を含む溶液で３０℃において測定して少なくとも０．４のものである。ＰＥＫＫは一般に融点が少なくとも３００℃である。典型的にはＰＥＫＫはＴおよびＩの両方の単位を９０：１０〜３０：７０、もっと典型的には８０：２０〜６０：４０の割合で含んでいる。単位Ｔが減少し、単位Ｉが増加すると、ＰＥＫＫの結晶性が減少し、６０：４０に至るまでＰＥＫＫは非常にゆっくりと結晶化するので、融点を示す以外は無定形の重合体に似ている。
【０００９】
フッ素プラスティックスとＰＥＫＫとを組み合わせて本発明の組成物をつくる点に関し、一般的な意味において好適な具体化例は少なくとも２５重量％の熔融流動可能なフッ素プラスティックスを含んでいる。特定の結果に対してはフッ素プラスティックスの性質は種々変化する。比較的少量のＰＥＫＫ該フッ素プラスティックスに付与する改善点の一つは、切断抵抗性が改善されることであり、このことは針金の絶縁被膜またはジャケット用被覆にフッ素プラスティックスを使用する上において特に価値がある。この具体化例においては、組成物のＰＥＫＫ含量は５〜２５重量％、好ましくは１０〜２０重量％である。ＰＥＫＫは、それがフッ素プラスティックスのマトリックスの中に分散した不連続的な粒子（領域）として存在することによって示されるように、フッ素プラスティックスと相容性がないが、絶縁製品およびジャケット用被覆の電気的性質および引っ張り伸び特性は影響を受けない。
【００１０】
比較的少量のＰＥＫＫがフッ素プラスティックスに与える他の改善点は、高温において負荷をかけた場合の変形抵抗性が改善されることである。このことは、フッ素プラスティックスが構造部材、例えば高温において化学的処理を行いながら製品を運ぶ籠をつくるような用途において特に価値がある。不幸にしてフッ素プラスティックスは６０〜１００℃の低温においてクリープを起こし変形する傾向がある。ＰＥＫＫは高温におけるクリープおよび変形に対し、使用したＰＥＫＫの量から期待されるよりも大きな抵抗性を付与する。クリープおよび変形に対するこのように大きな抵抗性は、ＡＳＴＭ  Ｄ６４８に従い２６４ｐｓｉ（１８１６ＭＰａ）の負荷をかけて高温における熱変形温度が増加することにより測定することができる。フッ素プラスティックス中にＰＥＫＫを分散させると、熱変形温度（ＨＤＴ）が１００℃より、時には１４０℃よりも高く、フッ素プラスティックスの化学的不活性性を損なうことなく、フッ素プラスティックスの耐用温度をもっと高くし得る配合物をつくることができる。この具体化例においては、組成物のＰＥＫＫ含量は５〜３０重量％、好ましくは１０〜３０重量％、さらに好ましくは１５〜２５重量％である。
【００１１】
組成物のＰＥＫＫ含量がもっと高く、例えば４０〜６０重量％でＰＥＫＫがフッ素プラスティックスの組成物の中でなお分散相の中に存在する本発明のさらに他の具体化例においては、得られた組成物は著しいクリープ耐性を示す、即ち低温の流動に対して抵抗性をもっている。組成物は期待されるような積層剥離を起こさず物理的一体性をもち、寸度的な一体性をもった改善された挙動を有する構造的な用途に使用することができる。この具体化例はパイプのライニングに特に有用であることが示されている。
【００１２】
ＰＥＫＫが組成物のマトリックス重合体成分であるさらに他の具体化例においては、分散したフッ素プラスティックスを導入すると、有機流体に対する不透過性および靭性が改善される。燃料のような炭化水素の流体に対する不透過性が比較的高いＰＥＫＫに比べ、フッ素プラスティックス自身はこのような流体に対し高い不透過性得られた配合物）をもっている。比較的少量、例えば５〜３０重量％のフッ素プラスティックスを分散させると、このような流体に対するＰＥＫＫの不透過性（得られた配合物）が著しく改善され、また同様にＰＥＫＫの靭性も改善される。従ってフッ素プラスティックスの内部層と本発明の配合物（ＰＥＫＫ中にフッ素プラスティックスが分散した分散物）の層とを同時に押出してつくった管は、舷側にモーターを取り付けた船舶上で、また静止した用途において燃料のような炭化水素流体を運搬する用途に極めて有用である。
【００１３】
フッ素プラスティックスおよびＰＥＫＫ成分は押出し工程の一部として熔融配合することができ、或いは予備混合した後、両方の樹脂が熔融する温度で熔融配合することができる。一般に熔融配合温度は少なくとも３００℃である。この条件下において、ＰＥＫＫまたはフッ素プラスティックスは、それぞれの場合に応じ、マトリックスをつくる成分の中に細かい粒子（領域）として均一に分散する。得られた押出し物は、最終的な成形品、例えば射出成形品または押出した管、シートまたは被膜であるか、或いはこれを切断して成形用の粒状物にし、後で熔融加工して所望の成形品にすることができる。
【００１４】
本発明の組成物は他の成分、例えば組成物を着色するための顔料、または充填剤、例えば繊維または他の粒状の形の雲母、ガラス、炭素、またはアラミドを含んでいることができる。ＰＥＫＫは充填剤をフッ素プラスティックスのマトリックスの中に分散させる助けをする。充填剤が存在する場合、その量はＰＥＫＫ、フッ素プラスティックスおよび充填剤を合わせた重量に関して０．５〜３０重量％である。
【００１５】
【実施例】
下記実施例において熔融配合を行い上記本発明の配合物をつくる一般的な方法は下記の通りである：フッ素プラスティックスおよびＰＥＫＫを所望の割合で高剪断スクリューを備えた二重スクリュー押出し機に供給して熔融配合を行い、発生するガスを真空下で除去する。下記実施例には押出し機の最高温度が報告されている。得られた熔融配合物をストランドとして押出し、冷却し、切断してペレットにし、温度３３０〜３７０℃において射出成形および圧縮成形の試験を行う。下記実施例に記載された熔融流動速度（ＭＦＲ）は、市販製品に関する文献に示されている個々のフッ素重合体に対して典型的な値である。下記実施例に使用したＰＥＫＫは米国特許４，８１６，５５６号（Ｇａｙ等）記載の方法によりつくった。
【００１６】
実施例  １
この実験においては、フッ素プラスティックスはＴＥＦＬＯＮ(R）ＰＦＡフッ素重合体級３５０（ＭＦＲ  ２ｇ／１０分、３７２℃）であり、ＰＥＫＫはＴおよびＩ単位を８０／２０の割合で含んでいた。押出し機の温度は３６０℃であった。ＰＥＫＫマトリックスの中に５〜３０重量％フッ素プラスティックスが分散した配合物をつくり、高温における変形（前記記載の試験）および引っ張りモジュラスを試験した。結果は下記表のとおりである。
【００１７】
0004406099.tif 000002
これらの結果は、フッ素プラスティックス中に比較的少量のＰＥＫＫ分散体が存在するだけで、ＨＤＴを増加させる上で、期待されるよりもはるかに大きな効果が得られることを示している。例えば純粋なＰＦＡおよび純粋なＰＥＫＫとの間のＨＤＴの差の殆ど９０％のＨＤＴを増加させるためには、僅かに３０重量％のＰＥＫＫが必要とされるだけである。
【００１８】
0004406099.tif 000003
この表は、ＰＦＡの引っ張りモジュラスはＰＥＫＫに比べ非常に低いが、配合物の僅か３０重量％ＰＥＫＫが存在する場合、この７０／３０配合物でモジュラスの差の５０％以上が得られることを示している。ＰＥＫＫ含量が約１０重量％ずつ３０重量％から９５重量％まで増加した配合物をつくった。
【００１９】
３５０樹脂級ＰＦＡの代わりに樹脂級３４０ＰＦＡ（ＭＦＲ  １３ｇ／１０分、３７２℃）を用いた場合、同様な結果が得られた。
【００２０】
実施例  ２
ＰＥＫＫがＴおよびＩ単位を６０／４０の割合で含み、ＰＦＡが３４０級である配合物をつくった。これらの実験においてＰＥＫＫはＰＥＫＫおよび充填剤の重量に関し約１０重量％のＴｉＯ2充填剤を含み、ＰＥＫＫ／充填剤配合物は全組成物の７０〜８０重量％をなしていた。二重スクリュー押出し機の温度は３７０℃であった。この８０重量％組成物を引っ張りモジュラスに関して試験したが、この値は４７１ｋｓｉ（３２５０ＭＰａ）であり、これに対してＰＥＫＫ組成物自身の値は４９５ｋｓｉ（３４１５ＭＰａ）、ＰＦＡ自身の値は６４ｋｓｉ（４４２ＭＰａ）であった。ＰＦＡをＰＥＫＫに混入すると、ＰＥＫＫ組成物の引っ張りモジュラスは予想外に僅かしか減少せず、全組成物に対し改善された化学薬品耐性を付与する。
【００２１】
同様につくられたがＰＦＡを４０重量％含む配合物は、やはり４４１ｋｓｉ（３０４３ＭＰａ）の予想外に高い引っ張りモジュラスを示す。
【００２２】
実施例  ３
この実験は実施例２を繰り返したが、ＰＦＡは全組成物の６０〜８０重量％を占めることにより配合物のマトリックスを構成している。二重スクリュー押出し機の温度は３７０℃であった。ＰＦＡを６０および８０重量％を含み従ってＰＦＡが配合物のマトリックスを構成する配合物は、それぞれ２９６ｋｓｉ（２０４２ＭＰａ）および２２２ｋｓｉ（１５３２ＭＰａ）の予想外に高い引っ張りモジュラスを示した。これらの配合物からつくられた成形品はＰＦＡだけからつくられた成形品よりも遥かに大きな強度、および純粋なＰＦＡ樹脂に近い化学薬品耐性を示した。
【００２３】
実施例  ４
この実験は実施例２と同様であるが、熔融配合物の組成はＰＥＫＫ６０重量％、ＴｉＯ2５重量％、ＰＦＡ３５重量％であった。同様に予想外に高い引っ張りモジュラス（３１８ｋｓｉ、２１９４ＭＰａ）が得られた。
【００２４】
実施例  ５
実施例２のＰＥＫＫ組成物を用い、フッ素プラスティックスはＴＦＥ／ＨＦＰ共重合体（ＴＥＦＬＯＮ(R）ＰＦＡフッ素重合体級１００（ＭＦＲ  ７ｇ／１０分、３７２℃）であった。二重スクリュー押出し機を３７０℃で用い、このフッ素プラスティックスを５〜３０重量％含みＰＥＫＫを９５〜７０重量％含む配合物をつくった。ＦＥＰ自身の引っ張りモジュラスは５０ｋｓｉ（３４５ＭＰａ）である。ＦＥＰを５、１０および２０重量％含む配合物後、引っ張りモジュラスを決定したが、すべての値は２０重量％の配合物で得られた予想外に高い４３６ｋｓｉ（３００８ＭＰａ）よりも高かった。
【００２５】
同様にしてつくられたが、ＦＥＰを６０、８０および９０重量％含み、従ってＦＥＰが配合物のマトリックスを構成する配合物は、それぞれ３１０ｋｓｉ（２１３９ＭＰａ）、１８５ｋｓｉ（１２７７ＭＰａ）、および１４１ｋｓｉ（９７３ＭＰａ）の予想外に高い引っ張りモジュラスを示した。
【００２６】
実施例  ６
８０重量％のＴＥＦＺＥＬ(R）ＥＴＦＥフッ素重合体級２８０（ＭＦＲ  ４ｇ／１０分、２９７℃）と２０重量％の実施例１に使用したＰＥＫＫとの配合物を温度３７０℃において二重スクリュー押出し機を用いてつくり、引っ張りモジュラスについて試験した。ＴＥＦＺＥＬフッ素重合体自身は引っ張りモジュラスが１８６ｋｓｉ（１２８３ＭＰａ）であり、配合物は２６３ｋｓｉ（１８１５ＭＰａ）の引っ張りモジュラスを示し、この値はＰＥＫＫの引っ張りモジュラス唐予想される増加よりも大きかった。実施例２のＰＥＫＫを使用した場合にも同様な結果を得た。８０／２０配合物は２５０ｋｓｉ（１７９４ＭＰａ）の引っ張りモジュラスを示す。
【００２７】
実施例  ７
本実施例は、フッ素プラスティックスを熔融加工し得るフッ素プラスティックスと熔融流動性はあるが熔融加工し得ないフッ素プラスティックスと組み合わせた場合、フッ素プラスティックとＰＥＫＫとの配合物が予想外に高い引っ張りモジュラスをもっていることを示す。ＰＥＫＫは実施例１に用いたものと同じ引っ張りモジュラスが５３０ｋｓｉのものであり、熔融加工し得るフッ素プラスティックスはＴＥＦＬＯＢ(R）ＰＦＡフッ素重合体級４４０ＨＰ（ＭＦＲ  １３ｇ／１０分、３７２℃）であって引っ張りモジュラスは８０ｋｓｉ（５５２ＭＰＰａ）であり、熔融流動性はあるが熔融加工し得ないフッ素プラスティック（ＰＴＦＥ微粉末）はＺＯＮＹＬ(R）フッ素添加剤級ＭＰ１６００（ＭＦＲ  １７ｇ／１０分、３７２℃）であった。後者は引っ張り試験器に取り付けた際に引っ張り試験棒が破断してしまったので、引っ張り強さをもっていない（引っ張りモジュラスが０）。結果を表３に示す。
【００２８】
0004406099.tif 000004
表３は、ＰＥＫＫの量が少量であっても、それによってＰＦＡ自身の引っ張りモジュラスが２倍になり、引っ張りモジュラスが０のＭＰ１６００フッ素添加剤は配合物の引っ張り強度の補強が損なわれないことを示している。驚くべきことには、引っ張り強さを全くもたないＭＰ１６００フッ素添加剤はＰＥＫＫとの配合物のかなりの部分を占めているにも拘わらず、この配合物は高い引っ張りモジュラスをもっている。このため従来のものとは対照的に、ＭＰ１６００フッ素添加剤は成形品中において液体媒質中の粒状固体の潤滑剤として、或いは支持された被覆組成物中の成分としての用途をもっている。ＰＴＦＥ微粉末はまた配合物に改善された化学薬品耐性および潤滑性を付与する。
【００２９】
実施例  ８
本実施例は本発明の配合物の改善されたクリープ耐性（クリープの減少）を示す。使用したフッ素プラスティックスは実施例１のＰＦＡであり、使用したＰＥＫＫは実施例１と同じものであった。配合物の試験試料のクリープは、５００ｇの負荷をかけ１００℃においてＤＭＡ（動的機械解析機）によって測定した。クリープは試料の元の長さに対する試料の長さの増分の百分率（％伸び）である。
0004406099.tif 000005
表３は、最低５重量％のＰＥＫＫにより初期の伸びが１９％減少し、長期間に亙る伸び（クリープ）は２１％減少することを示している。配合物中にＰＥＫＫが２０重量％存在すると、クリープは殆ど４００％減少する。
【００３０】
本発明の主な特徴および態様は次の通りである。
【００３１】
１．熔融流動性をもつフッ素プラスティックス５〜９５重量％、および１００重量％になるようなそれと相補的な９５〜５重量％のポリエーテルケトンケトンから成る組成物。
【００３２】
２．ポリエーテルケトンケトンが該フッ素プラスティックスのマトリックスの中に分散している上記第１項記載の組成物。
【００３３】
３．該フッ素プラスティックスがポリエーテルケトンのマトリックスの中に分散している上記第１項記載の組成物。
【００３４】
４．さらに充填剤を含んでいる上記第１項記載の組成物。
【００３５】
５．該ポリエーテルケトンケトンの存在量は５〜３０重量％である上記第１項記載の組成物。
【００３６】
６．該ポリエーテルケトンケトンの存在量は４０〜５０重量％である上記第１項記載の組成物。
【００３７】
７．該フッ素プラスティックスの存在量は５〜３０重量％である上記第１項記載の組成物。
【００３８】
８．該フッ素プラスティックスが熔融加工可能なフッ素プラスティックスである上記第１項記載の組成物。
【００３９】
９．該フッ素プラスティックスは少なくとも１０重量％の熔融加工可能はフッ素プラスティックスを含み、全部で１００％をなす該フッ素プラスティックスの残りはポリテトラフルオロエチレン微粉末である上記第１項記載の組成物。
【００４０】
１０．熔融加工可能なフッ素プラスティックスの内層と上記第１項記載の組成物の外層とを有する複合管を同時に押出す方法。